(57)【要約】【課題】執務者に有機的で温かみのある印象を与え、充分な強度を有すると共に、安価で簡易に構成可能なパネル体を提供する。【解決手段】本発明に係るパネル体１は、繊維状の基材２Ａと基材２Ａより融点の低い接合材料４Ａとを含む熱結合層１０と、繊維状の基材２Ｂと基材２Ｂより融点の低い接合材料４Ｂとを含む熱結合層１２と、を備え、熱結合層１０の表面１０ａには基材２Ａからなる表面層２０が接着され、熱結合層１２の表面１２ａには基材２Ｂからなる表面層２２が接着され、熱結合層１０の裏面１０ｂと熱結合層１２の裏面１２ｂとが中間層３１，３２及び接着層４０を介して接着されている。【選択図】図１
2018123623.tif 000002
【特許請求の範囲】
【請求項１】
空間を区画するために使用されるパネル体であって、
繊維状の基材と該基材より融点の低い接合材料とを含む第一の熱結合層と、
前記第一の熱結合層の一方の面及び他方の面に接着され、前記基材からなる表面層と、
を有することを特徴とするパネル体。
【請求項２】
空間を区画するために使用されるパネル体であって、
繊維状の基材と該基材より融点の低い接合材料とを含む第一の熱結合層と、
繊維状の基材と該基材より融点の低い接合材料とを含む第二の熱結合層と、を備え、
前記第一の熱結合層の一方の面と前記第二の熱結合層の一方の面には前記基材からなる表面層が接着され、
前記第一の熱結合層の他方の面と前記第二の熱結合層の他方の面とが接着されていることを特徴とするパネル体。
【請求項３】
前記表面層は前記接合材料を含み、
前記表面層における前記接合材料の含有量は前記第一の熱結合層における前記接合材料の含有量より少ないことを特徴とする請求項１または請求項２に記載のパネル体。
【請求項４】
前記第一の熱結合層と前記第二の熱結合層との間に、前記接合材料より融点の高い繊維材料からなる中間層が設けられていることを特徴とする請求項２または請求項３に記載のパネル体。
【請求項５】
前記中間層は前記第一の熱結合層に接着された第一の中間層と前記第二の熱結合層に接着された前記第二の中間層とを有し、
前記第一の中間層と前記第二の中間層との間に接着層が設けられていることを特徴とする請求項４に記載のパネル体。
【請求項６】
請求項１から請求項５の何れか一項に記載のパネル体を備えることを特徴とする間仕切り装置。
【請求項７】
請求項１から請求項５の何れか一項に記載のパネル体を備えることを特徴とする天板付什器。
【請求項８】
繊維状の基材と該基材より融点の低い接合材料とを含む第一の熱結合層の一方の面に前記基材からなる第一の表面層を積層する第一積層工程と、
前記第一積層工程後に、前記第一の熱結合層の他方の面から前記第一の熱結合層を前記接合材料の融点以上かつ前記基材の融点未満の温度で加熱する第一加熱工程と、
前記基材と前記接合材料とを含む第二の熱結合層の一方の面に前記基材からなる第二の表面層を積層する第二積層工程と、
前記第二積層工程後に、前記第二の熱結合層の他方の面から前記第二の熱結合層を前記温度で加熱する第二加熱工程と、
前記第一加熱工程及び前記第二加熱工程の後に、前記第一の熱結合層の他方の面と前記第二の熱結合層の他方の面とが対向するように前記第一の熱結合層と前記第二の熱結合層を配置し、前記第一の熱結合層及び前記第二の熱結合層の各々の一方の面から他方の面に向かう方向に前記第一の熱結合層と前記第二の熱結合層とを押し当てて接着する接着工程と、
を有することを特徴とするパネル体の製造方法。
【発明の詳細な説明】
【技術分野】
【０００１】
本発明は、パネル体、間仕切り装置、天板付什器及びパネル体の製造方法に関する。
【背景技術】
【０００２】
一般に、オフィスや公共施設等の執務空間においては、執務者に作業を行うためのスペースを提供するために天板付什器が配設されている。このような執務空間では、天板上の作業スペースと外部空間とを区画し、執務者の視線を遮り、執務者が集中できる環境を提供するため、天板付什器の周縁部付近にパネル体や該パネル体を備えた間仕切り装置が配置される場合がある（例えば、特許文献１，２参照）。
【０００３】
上述のように天板付什器の周縁部付近に配置されるパネル体としては、例えば剛性を有する平板状の基材の外周面をクロス等の表面材で覆うことによって体裁良く収められたものが多く用いられている。但し、基材が剛性を有する材料から構成されているため、執務者に視覚的、触感的に無機質な印象を与えてしまうという問題があった。
【０００４】
上述の問題を鑑み、有機的で温かみがある印象のパネル体を構成するために、例えば、基材の周縁部に枠体を設け、この枠体にもクロス等の表面材を張設することによってパネル体を構成する方法が提案されている（例えば、特許文献３−５参照）。
【先行技術文献】
【特許文献】
【０００５】
【特許文献１】特許第４０６０９７６号公報
【特許文献２】特許第４２１６３８９号公報
【特許文献３】特許第４１３３３６８号公報
【特許文献４】特許第４０７７３２７号公報
【特許文献５】特許第４１６７１４１号公報
【発明の概要】
【発明が解決しようとする課題】
【０００６】
しかしながら、上述の特許文献３−５に開示されているパネル体では表面材自体の充分な強度を確保することが難しいため、表面材を補強するための枠体等を構成する必要があり、製造工数および製造コストがかかるという問題があった。また、枠体を用いるため、有機的で温かみのある印象が弱まり、かつ意匠性が低下する懸念があった。
【０００７】
本発明は、上述した事情に鑑みてなされたものであって、執務者に有機的で温かみのある印象を与え、充分な強度を有すると共に、安価で簡易に構成可能なパネル体、該パネル体を用いた間仕切り装置、天板付什器及びパネル体の製造方法を提供することを目的とする。
【課題を解決するための手段】
【０００８】
本発明に係るパネル体は、執務空間内の空間を区画するために使用されるパネル体であって、繊維状の基材と該基材より融点の低い接合材料とを含む第一の熱結合層と、前記第一の熱結合層の一方の面及び他方の面に接着され、前記基材からなる表面層と、を有することを特徴とする。
ここで、接合材料は、融点以上の温度で加熱された際に、軟化し、繊維状の基材における繊維同士の隙間に移動可能であって、融点未満の温度に冷却された際に、硬化することができる材料であれば、全て含まれる。接合材料の詳細については、後述する。
【０００９】
このように構成されたパネル体では、第一の熱結合層が接合材料の融点以上かつ基材の融点未満の温度（以下、「所定の加熱温度」とする）で加熱された際に、接合材料が溶け、表面層における基材の繊維同士の隙間に含浸すると共に基材と熱融着し、所定の加熱温度未満に冷却された際に、接合材料が固まる。これにより、第一の熱結合層の一方の面及び他方の面には接合材料によって表面層が良好に接着している。所定の加熱温度では、パネル体の表裏に露出している表面層を構成する基材は溶けたり変質したりしないので、パネル体において繊維状の基材に起因する有機的で温かみのある印象が保たれる。さらに、前述のように冷却された第一の熱結合性繊維が固まることによって、パネル体に強度が付与される。さらに、パネル体の素材として主に繊維材料が用いられるので、パネル体が安価で簡易に構成されている。
【００１０】
本発明に係るパネル体は、執務空間内の空間を区画するために使用されるパネル体であって、繊維状の基材と該基材より融点の低い接合材料とを含む第一の熱結合層と、繊維状の基材と該基材より融点の低い接合材料とを含む第二の熱結合層と、を備え、前記第一の熱結合層の一方の面と前記第二の熱結合層の一方の面には前記基材からなる表面層が接着され、前記第一の熱結合層の他方の面と前記第二の熱結合層の他方の面とが接着されていることを特徴とする。
【００１１】
このように構成されたパネル体では、第一の熱結合層及び第二の熱結合層の少なくとも一方が所定の加熱温度で加熱された際に、各熱結合層の接合材料が溶け、他方熱結合層の基材の繊維同士の隙間に含浸すると共に基材と熱融着し、所定の加熱温度未満に冷却された際に接合材料が固まる。これにより、第一の熱結合層の一方の面には接合材料によって第二の熱結合層が良好に接着されている。また、上述のパネル体と同様に、第一の熱結合層の他方の面及び第二の熱結合層における第一の熱結合層側とは反対側の面には接合材料によって表面層が良好に接着している。したがって、パネル体において互いに当接する層構造同士が接合材料によって良好に接着されている。
また、上述のパネル体と同様に、所定の加熱温度では、パネル体の表裏に露出している表面層の基材は溶けたり変質したりしないので、パネル体において基材に起因する有機的で温かみのある印象が保たれる。さらに、前述のように冷却された接合材料が固まることによって、パネル体に強度が付与される。さらに、パネル体の素材として主に繊維材料が用いられるので、パネル体が安価で簡易に構成されている。
【００１２】
上述のパネル体では、前記表面層は前記接合材料を含み、前記表面層における前記接合材料の含有量は前記第一の熱結合層における前記接合材料の含有量より少なくてもよい。
【００１３】
このように構成されたパネル体では、第一の熱結合層及び第二の熱結合層が所定の加熱温度で加熱された際に、これらの熱結合層からの熱が隣接する表面層に伝わり、表面層に含まれている接合材料が溶け、接合材料が表面層に隣接する熱結合層の基材の繊維同士の隙間に含浸する。そのため、表面層と該表面層に隣接する熱結合層との間で相互に接合材料が含浸し、基材と熱融着する。所定の加熱温度未満に冷却された際に接合材料が固まることにより、表面層と該表面層に隣接する第一または第二の熱結合層との接着強度およびパネル体全体の強度が高まる。また、表面層における接合材料の含有量は第一の熱結合層における接合材料の含有量より少なく、表面層の主体は基材であるので、パネル体の表裏に露出している表面層の有機的で温かみのある印象は保持される。
【００１４】
上述のパネル体では、前記第一の熱結合層と前記第二の熱結合層との間に、前記接合材料より融点の高い繊維材料からなる中間層が設けられていてもよい。
【００１５】
このように構成されたパネル体では、所定の加熱温度において第一の熱結合層及び第二の熱結合層に含まれる接合材料が中間層の繊維材料の隙間に含浸した後、冷却されて固まるため、第一及び第二の熱結合層に対して中間層が良好に接着し、パネル体の全体において互いに当接する層構造同士が接合材料によって良好に接着している。
このように構成されたパネル体では、中間層が挿入された分だけパネル体の厚みが増し、パネル体の有する有機的で温かみのある印象が深まり、かつパネル体の耐衝撃性が高まる。
【００１６】
上述のパネル体では、前記中間層は前記第一の熱結合層に接着された第一の中間層と前記第二の熱結合層に接着された前記第二の中間層とを有し、前記第一の中間層と前記第二の中間層との間に接着層が設けられていてもよい。
【００１７】
このように構成されたパネル体では、中間層を第一の中間層及び第二の中間層で構成して中間層全体の厚み寸法を比較的大きくした場合であっても、第一の中間層と第二の中間層との間に接着層が設けられているので、第一の中間層と第二の中間層とが一体的に安定して配設される。
【００１８】
本発明に係る間仕切り装置及び天板付什器は、上述のパネル体を備えることを特徴とする。
【００１９】
上述の間仕切り装置や天板付什器は、上述のように基材に起因する有機的で温かみのある印象と硬化した接合材料に起因する充分な強度を有するパネル体を備えているので、執務空間において、執務者に威圧感や不快感を与えずに、天板上の作業スペースと外部空間とを区画し、執務者の視線を遮ることができる。
【００２０】
本発明に係るパネル体の製造方法は、繊維状の基材と該基材より融点の低い接合材料とを含む第一の熱結合層の一方の面に前記基材からなる第一の表面層を積層する第一積層工程と、前記第一積層工程後に、前記第一の熱結合層の他方の面から前記第一の熱結合層を前記接合材料の融点以上かつ前記基材の融点未満の温度で加熱する第一加熱工程と、前記基材と前記接合材料とを含む第二の熱結合層の一方の面に前記基材からなる第二の表面層を積層する第二積層工程と、前記第二積層工程後に、前記第二の熱結合層の他方の面から前記第二の熱結合層を前記温度で加熱する第二加熱工程と、前記第一加熱工程及び前記第二加熱工程の後に、前記第一の熱結合層の他方の面と前記第二の熱結合層の他方の面とが対向するように前記第一の熱結合層と前記第二の熱結合層を配置し、前記第一の熱結合層及び前記第二の熱結合層の各々の一方の面から他方の面に向かう方向に前記第一の熱結合層と前記第二の熱結合層とを押し当てて接着する接着工程と、を有することを特徴とする。
【００２１】
上述のパネル体の製造方法では、第一加熱工程及び第二加熱工程において所定の加熱温度で第一及び第二の熱結合層を他方の面から加熱し、第一及び第二の熱結合層の接合材料を溶かし、第一及び第二の表面層における基材の繊維同士の隙間に含浸させ、熱融着させる。また、接着工程において所定の加熱温度未満に冷却された接合材料を固めると共に、熱結合層の各々の一方の面から他方の面に向かう方向に第一及び第二の熱結合層とを押し当てることで、隣接する第一の表面層、第一の熱結合層、第二の熱結合層、第二の表面層を接合材料によって互いに良好に接着する。これにより、パネル体に繊維状の基材に起因する有機的で温かみのある印象を持たせ、パネル体に強度を付与し、さらにパネル体を安価で簡易に構成することができる。
【発明の効果】
【００２２】
本発明によれば、執務者に有機的で温かみのある印象を与え、充分な強度を有すると共に、安価で簡易に構成可能なパネル体、該パネル体を用いた間仕切り装置、天板付什器及びパネル体の製造方法を提供することができる。
【図面の簡単な説明】
【００２３】
【図１】本発明に係るパネル体の一態様を示す斜視断面図である。
【図２】本発明に係るパネル体の製造方法における第一加熱工程を説明するための断面図である。
【図３】本発明に係るパネル体の製造方法における接着工程を説明するための断面図である。
【図４】本発明に係る間仕切り装置の一例を示す正面図である。
【図５】本発明に係る天板付什器の一例を示す側面図である。
【発明を実施するための形態】
【００２４】
以下、本発明を適用したパネル体、該パネル体を用いた間仕切り装置、天板付什器及びパネル体の製造方法について説明する。
【００２５】
＜パネル体＞
図１に示すように、本発明の一実施形態のパネル体１は、不図示の執務空間内の空間を区画するために使用されるパネル体であって、繊維状の基材２Ａと基材２Ａより融点の低い接合材料４Ａとを含む熱結合層（第一の熱結合層）１０と、繊維状の基材２Ｂと基材２Ｂより融点の低い接合材料４Ｂとを含む熱結合層（第二の熱結合層）１２と、を備えている。熱結合層１０の表面（一方の面）１０ａには基材２Ａからなる表面層２０が接着され、表面層２０における熱結合層１０との接着面２０ｃには接合材料４Ａが含浸している。同様に、熱結合層１２の表面（一方の面）１２ａには基材２Ａからなる表面層２２が接着され、表面層２２における熱結合層１２との接着面２２ｃには接合材料４Ｂが含浸している。
【００２６】
パネル体１は、熱結合層１０と熱結合層１２との間に、中間層（第一の中間層）３１と、中間層（第二の中間層）３２と、を有する。中間層３１は熱結合層１０の裏面（他方の面）１０ｂに接着され、中間層３１における熱結合層１０との接着面３１ｃには接合材料４Ａが含浸している。同様に、中間層３２は熱結合層１２の裏面（他方の面）１２ｂに接着され、中間層３２における熱結合層１２との接着面３２ｃには接合材料４Ａが含浸している。中間層３１と中間層３２との間には、接着層４０が設けられている。
【００２７】
表面層２０，２２は、パネル体１の最も外側に配置され、繊維状の基材２Ａ，２Ｂから構成されていることで基材２Ａ，２Ｂに起因する有機的で温かみのある印象を醸し出す層である。
なお、表面層２０，２２には、基材２Ａ，２Ｂの持つ繊維特有の質感に影響しない範囲で添加剤や着色剤、発色剤、その他のものが含まれていてもよい。
【００２８】
基材２Ａ，２Ｂを構成する繊維としては、接合材料４Ａ，４Ｂを含浸させることができるものであれば特に限定されないが、例えばポリエステル、ポリプロピレン、ポリエチレン等からなる繊維、ガラス繊維、ナイロン繊維、炭素繊維、アラミド繊維等が挙げられる。加飾、成形性、風合い、入手性に優れている点から、基材２Ａ，２Ｂを構成する繊維としては、ポリエステル繊維、ナイロン繊維またはポリプロピレン繊維が好ましい。基材２Ａ，２Ｂとしては、前述の繊維を互いに隙間を持たせて織ったものや、前述の繊維を織らずに絡みあわせたもの（いわゆる、不織布）等が挙げられる。なお、基材２Ａを構成する繊維の種類は、基材２Ｂを構成する繊維の種類と同一であってもよく、基材２Ｂを構成する繊維の種類とは異なっていてもよい。
【００２９】
表面層２０，２２の厚みは、特に限定されず、適切な範囲内で設定されている。表面層２０の厚みは、表面層２２の厚みと同一であってもよく、表面層２２の厚みとは異なっていてもよい。
表面層２０，２２の加熱時の温度は、例えば１８０℃以上２８０℃以下であることが好ましく、２２０℃以上２６０℃以下であることがより好ましい。
【００３０】
熱結合層１０，１２は、表面層２０，２２よりもパネル体１の内側に配置され、基材２Ａ，２Ｂに加えて接合材料４Ａ，４Ｂを含んでいることで、硬化した接合材料４Ａ，４Ｂに起因する強度を有する層であり、パネル体１の芯としての役割を担っている。
なお、熱結合層１０，１２には、熱結合層１０，１２の加熱時や冷却時の接合材料４Ａ，４Ｂの挙動に影響しない範囲で添加剤や発色剤、その他のものが含まれていてもよい。
【００３１】
接合材料４Ａ，４Ｂは、少なくとも基材２Ａ，２Ｂの融点よりも低い融点を有し、基材２Ａまたは基材２Ｂに含浸可能なものであれば特に限定されないが、自身の融点以上の温度で加熱された際に、軟化し、基材２Ａ，２Ｂにおける繊維同士の隙間に移動可能であって、融点未満の温度に冷却された際に、硬化する材料であれば、繊維質のものや粒状のもの等を全て含む。このような材料としては、例えば、熱可塑性樹脂や熱可塑性繊維、熱硬化性樹脂や熱硬化性繊維等が挙げられる。接合材料４Ａ，４Ｂとしては、低融点ポリエステルまたは低融点ポリエチレンが好ましい。「低融点ポリエステル」とは、基材２Ａ，２Ｂを構成可能なポリエステルの融点よりも低い融点のポリエステルまたは該ポリエステルを主体とするポリエステル化合物等を表す。具体的には、基材２Ａ，２Ｂが高純度のポリエステルで構成されている場合、接合材料４Ａ，４Ｂとして、再利用等によって不純物が混入され、かつ高純度のポリエステルよりも低融点を有する再生ポリエステルを適用可能である。同様に、「低融点ポリエチレン」とは、基材２Ａ，２Ｂを構成可能なポリエチレンの融点よりも低い融点のポリエチレンまたは該ポリエチレンを主体とするポリエチレン化合物等を表す。このように基材２Ａ，２Ｂと接合材料４Ａ，４Ｂが同種類の材料で構成されることで、熱結合層１０と表面層２０との接合度、親和性及び熱結合層１２と表面層２２との接合度、親和性が高まる。
【００３２】
基材２Ａの融点と接合材料４Ａの融点との差、および基材２Ｂの融点と接合材料４Ｂの融点との差は、特に限定されず、適切な範囲内で設定されている。例えば、接合材料４Ａ，４Ｂとして低融点ポリエステルが用いられる場合は、低融点ポリエステルの融点が１００℃以上１４０℃以下であることが好ましい。
【００３３】
熱結合層１０における接合材料４Ａの含有量、熱結合層１２における接合材料４Ｂの含有量は、３０質量％以上５０質量％以下であることが好ましく、３５質量％以上４５質量％以下であることがより好ましい。
【００３４】
熱結合層１０，１２の厚みは、特に限定されず、適切な範囲内で設定されている。熱結合層１０の厚みは、熱結合層１２の厚みと同一であってもよく、熱結合層１２の厚みとは異なっていてもよい。
【００３５】
上述の構成では、表面層２０の接着面２０ｃに熱結合層１０からの接合材料４Ａが含浸すると共に熱融着し、表面層２２の接着面２２ｃに熱結合層１２からの接合材料４Ｂが含浸すると共に熱融着している。
表面層２０は基材２Ａに加えて接合材料４Ａを含み、表面層２２は基材２Ｂに加えて接合材料４Ｂを含んでいる。ただし、表面層２０における接合材料４Ａの含有量は熱結合層１０における接合材料４Ａの含有量より少なく、形成後のパネル体１の表面に繊維特有の質感を維持することができる程度の含有量とされている。また、表面層２２における接合材料４Ｂの含有量は熱結合層１２における接合材料４Ｂの含有量より少なく、形成後のパネル体１の表面に繊維特有の質感を維持することができる程度の含有量とされている。このような構成では、熱結合層１０の表面１０ａにも表面層２０からの接合材料４Ａが含浸すると共に熱融着し、熱結合層１２の表面１２ｃにも表面層２２からの接合材料４Ｂが含浸すると共に熱融着している。
【００３６】
表面層２０における接合材料４Ａの含有量、表面層２２における接合材料４Ｂの含有量は、５質量％以上２０質量％以下であることが好ましく、７質量％以上１５質量％以下であることがより好ましい。
【００３７】
中間層３１，３２は、パネル体１の厚み方向における中心付近に配置され、厚みによってパネル体１に膨らみと耐衝撃性を持たせる層である。
【００３８】
中間層３１は接合材料４Ａより融点の高い繊維材料６Ａからなり、中間層３２は接合材料４Ｂより融点の高い繊維材料６Ｂからなる。
繊維材料６Ａ，６Ｂは、前述のように接合材料４Ａ，４Ｂよりも高い融点を有し、接合材料４Ａ，４Ｂを含浸させることができるものであれば、特に限定されない。繊維材料６Ａ，６Ｂとしては、例えば基材２Ａ，２Ｂと同様のもの、ガラス繊維、雑繊維、その他の化学繊維全般、ゴム、樹脂発泡体、ハニカム構造体等が挙げられる。なお、繊維材料６Ａは、基材２Ａ，２Ｂを構成する繊維または繊維材料６Ｂと同一であってもよく、これらの繊維とは異なっていてもよい。繊維材料６Ｂは、基材２Ａ，２Ｂを構成する繊維または繊維材料６Ａと同一であってもよく、これらの繊維とは異なっていてもよい。
【００３９】
中間層３１，３２の厚みは、特に限定されないが、パネル体１の耐衝撃性を充分に確保する点から、特に限定されず、適切な範囲内で設定されている。中間層３１の厚みは、中間層３２の厚みと同一であってもよく、表面層２２の厚みとは異なっていてもよい。
【００４０】
接着層４０は、中間層３１，３２同士を接着するために設けられ、シート状の接着層で構成されていてもよく、中間層３１の接着面３１ｃとは反対側の面３１ｄまたは中間層３２の接着面３２ｃとは反対側の面３２ｄに塗布された接着剤で構成されていてもよい。
前述のシート状の接着層や接着剤を構成する材料としては、例えば接合材料４Ａ，４Ｂよりも低い融点を有するホットメルトを含むポリエステル、ポリエチレンやポリアミド、等が挙げられる。また、前述のシート状の接着材層としては、ホットメルトを含むポリエステル系の不織布等が挙げられる。
接着層４０の厚みは、特に限定されず、適切な範囲内で設定されている。
【００４１】
パネル体１の周縁部には、該周縁部以外の部分に比べて厚さ寸法の小さい補強部５０が設けられている。なお、補強部５０は、パネル体１の周縁部とは異なる位置に設けられていてもよく、例えばパネル体１の中心部に設けられていてもよい。
【００４２】
＜パネル体の製造方法＞
本発明の一実施形態のパネル体の製造方法は、図１に示すパネル体１を製造するための方法であって、少なくとも第一積層工程と、第二積層工程と、第一加熱工程と、第二加熱工程と、接着工程と、を有している。
【００４３】
［第一積層工程］
本工程では、先ず、繊維材料６Ａからなる中間層３１の接着面３１ｃに、繊維状の基材２Ａと基材２Ａより融点の低い接合材料４Ａとを含む熱結合層１０の裏面１０ｂを当接させ、中間層３１に熱結合層１０を積層する。
次に、熱結合層１０の表面１０ａに、基材２Ａと、熱結合層１０よりも少ない含有率で接合材料４Ａとを含む表面層２０を積層する。
【００４４】
［第二積層工程］
本工程では、先ず、繊維材料６Ｂからなる中間層３２の接着面３１ｃに、繊維状の基材２Ｂと基材２Ｂより融点の低い接合材料４Ｂとを含む熱結合層１２の裏面１２ｂを当接させ、中間層３２に熱結合層１２を積層する。
次に、熱結合層１２の表面１２ａに、基材２Ｂと、熱結合層１２よりも少ない含有率で接合材料４Ｂとを含む表面層２２を積層する。
本工程は、第一積層工程の後に行ってもよく、第一積層工程と並行してもよい。
【００４５】
［第一加熱工程］
本工程は、第一積層工程の後に行う。
本工程では、図２に示すように、中間層３１の接着面３１ｃとは反対側の面３１ｄ（図２では省略）から矢印のように中間層３１を加熱する。この際、所定の加熱温度（すなわち、接合材料４Ａの融点以上かつ基材２Ａ及び繊維材料６Ａの融点未満の温度）で加熱する。この工程によって、熱結合層１０の裏面１０ｂから熱結合層１０及び表面層２０を所定の加熱温度で間接的に加熱する。
本工程により、中間層３１と熱結合層１０と表面層２０がこの順に積層された積層体６１を得る。
【００４６】
すなわち、本工程により、熱結合層１０に含まれている接合材料４Ａを表面層２０の接着面２０ｃに含浸させるとともに、中間層３１の接着面３１ｃにも含浸させる。また、表面層２０に含まれている接合材料４Ａを熱結合層１０の表面１０ａに含浸させる。
【００４７】
［第二加熱工程］
本工程は、第二積層工程の後に行う。
本工程では、中間層３２の接着面３２ｃとは反対側の面３２ｄから中間層３２を所定の加熱温度で加熱する。この工程によって、熱結合層１２の裏面１２ｂから熱結合層１２及び表面層２２を所定の加熱温度で間接的に加熱する。
本工程により、中間層３２と熱結合層１２と表面層２２がこの順に積層された積層体６２を得る。
【００４８】
すなわち、本工程により、第一加熱工程と同様に、熱結合層１２に含まれている接合材料４Ｂを表面層２２の接着面２２ｃに含浸させるとともに、中間層３２の接着面３２ｃにも含浸させる。また、表面層２２に含まれている接合材料４Ｂを熱結合層１２の表面１２ａに含浸させる。
【００４９】
［接着工程］
本工程は、少なくとも第一加熱工程及び前記第二加熱工程の後に行い、第一加熱工程及び前記第二加熱工程で得られた積層体６１，６２が接合材料４Ａの融点未満の温度に冷却される前に行うことが好ましい。
【００５０】
本工程では、先ず、図３に示すように、接着層４０を挟んで、積層体６１の中間層３１の接着面３１ｃとは反対側の面３１ｄと積層体６２の中間層３２の接着面３２ｃとは反対側の面３２ｄが対向するように積層体６１，６２を配置する。このような配置から、積層体６１の表面層２０の接着面２０ｃとは反対側の面２０ｄ側にプレス板７１のプレス面７１ｐを当て、積層体６２の表面層２２の接着面２２ｃとは反対側の面２２ｄ側にプレス板７２のプレス面７２ｐを当てる。プレス板７１，７２を互いに近づくように矢印の方向に移動させることによって、積層体６２と接着層４０と積層体６１とがこの順に積層されたパネル体１を得る（プレス工程）。
すなわち、本工程では、上述したプレス工程により、熱結合層１０の裏面１０ｂと熱結合層１２の裏面１２ｂが対向するように熱結合層１０と熱結合層１２を配置し、熱結合層１０及び熱結合層１２の各々の表面１０ａ，１２ａから裏面１０ｂ，１２ｂに向かう方向に熱結合層１０と熱結合層１２とを押し当てて接着する。
【００５１】
［補強部形成工程］
本発明の一実施形態のパネル体の製造方法は、上述の工程に加えて補強部形成工程を備えている。
本工程では、パネル体１の周縁部の厚み寸法が周縁部以外の部分より厚み寸法より小さくなるように、パネル体１の周縁部にあたる位置において、積層体６１，６２を互いに近づける方向に強く押し当てる。これにより、図１に示すパネル体１に補強部５０を形成する。
なお、本工程は、接着工程と同時に行ってもよい。その場合、例えば補強部５０の形成位置に合わせて湾曲あるいは屈曲した形状を有するプレス板を用いてもよく、補強部５０の形成方法は特に制限されない。
【００５２】
＜間仕切り装置＞
本発明の一実施形態の間仕切り装置８１は、図４に示すように、上述のパネル体１Ａと、パネル体１Ａを床面に対して鉛直方向に向けて配置するとともに接地可能とするための脚部８２と、を備えている。
【００５３】
パネル体１Ａは、鉛直方向に立てられた状態で配置され、正面から見て矩形に形成されている。パネル体１Ａの周縁部には、前述したように周縁部以外の部分よりも硬く形成された補強部５０Ａが設けられている。さらに、パネル体１Ａの下部には、脚部８２をパネル体１Ａに取り付けるための補強部５０Ｂが二箇所設けられている。
【００５４】
脚部８２は、床面に設置され、水平方向（図４の紙面における左右方向）沿って延在する土台部８４と、土台部８４から鉛直方向上方に延び、先端８６ｔがパネル体１Ａの補強部５０Ｂに取り付けられている支持部８６と、を備えている。支持部８６の先端８６ｔは、ボルトや公知の取付具等によって補強部５０Ｂに取り付けられている。
【００５５】
＜天板付什器＞
本発明の一実施形態の天板付什器の一例であるデスク装置（天板付什器）１０１は、図５に示すように、床面に接地する支持部１０２と、支持部１０２の上端に配された天板１１０と、天板１１０の奥側（図５の紙面における左側）に配置されたパネル体１Ｂと、パネル体１Ｂを天板１１０に連結するための連結具１２０と、を備えている。
【００５６】
支持部１０２は、床面に設置され、水平方向（図５の紙面における左右方向）に沿って延在する土台部１０４と、土台部１０４から鉛直方向上方に延びる支持柱１０６と、を備えている。
天板１１０は、支持柱１０６の先端１０６ｔに取り付けられ、上面１１０ａが水平方向に沿うように配置されている。
【００５７】
パネル体１Ｂは、連結具１２０によって、天板１１０の上面１１０ａに対して垂直となるように天板１１０に連結されている。また、パネル体１Ｂは、少なくとも天板１１０の上面１１０aよりも上方に延びるように、高さ方向の中央よりやや下方で天板１１０に連結されている。
【００５８】
本実施形態のパネル体１、間仕切り装置８１、デスク装置１０１及びパネル体の製造方法の作用及び効果について説明する。
本実施形態のパネル体１によれば、熱結合層１０及び熱結合層１２が所定の加熱温度で加熱された際に、熱結合層１０，１２に含まれる接合材料４Ａ，４Ｂを溶かし、熱結合層１０，１２に隣接する表面層２０，２２の接着面２０ｃ，２２ｃ及び中間層３１，３２の接着面３１ｃ，３２ｃに含浸させると共に熱融着させることができる。また、熱結合層１０，１２に隣接するこれらの接着面に接合材料４Ａ，４Ｂを熱融着させた後に所定の加熱温度未満で冷却することによって固まった接合材料４Ａ，４Ｂによって、熱結合層１０と表面層２０及び中間層３１と、熱結合層１２と表面層２２及び中間層３２を良好に接着することができる。
また、所定の加熱温度では、パネル体１の表裏に露出している表面層２０，２２に含まれる基材２Ａ，２Ｂを溶かす、あるいは変質させることなく、パネル体１において基材２Ａ，２Ｂに起因する有機的で温かみのある印象を保つことができる。さらに、所定の加熱温度未満で接合材料４Ａ，４Ｂが硬化することによって、パネル体１に強度を付与することができる。さらに、パネル体１の素材として主に繊維材料を用いることでで、パネル体１を安価かつ簡易に構成することができる。
【００５９】
また、本実施形態のパネル体１によれば、熱結合層１０，１２をとおして表面層２０，２２が所定の加熱温度で加熱された際に、表面層２０，２２に含まれている接合材料４Ａ，４Ｂを溶かし、これらの表面層２０，２２に隣接する熱結合層１０，１２の表面１０ａ，１２ａに含浸させると共に熱融着させることができる。そのため、表面層２０，２２と各々に隣接する熱結合層１０，１２との間で相互に接合材料４Ａ，４Ｂを含浸させると共に熱融着させ、その後の冷却によって固めることができる。したがって、表面層２０，２２と各々に隣接する熱結合層１０，１２との接着強度およびパネル体１全体の強度を高くすることができる。また、表面層２０，２２における接合材料４Ａ，４Ｂの含有量は熱結合層１０，１２における接合材料４Ａ，４Ｂの含有量より少なく、表面層２０，２２の主体は基材２Ａ，２Ｂとすることで、表面層２０，２２の有する有機的で温かみのある印象を保持することができる。
【００６０】
また、本実施形態のパネル体１によれば、中間層として熱結合層１０，１２の間に中間層３１，３２が挿入された分だけパネル体１の厚みが増し、パネル体１の有する有機的で温かみのある印象を深め、かつパネル体１の耐衝撃性を高くすることができる。
また、本実施形態のパネル体１によれば、中間層全体の厚み寸法を中間層３１，３２で構成し、比較的大きくした場合であっても、中間層３１，３２の間に接着層４０を設けることによって、中間層３１，３２を安定して配設することができる。
【００６１】
また、本実施形態の間仕切り装置８１、デスク装置１０１によれば、上述のように基材２Ａ，２Ｂに起因する有機的で温かみのある印象と、硬化した接合材料４Ａ，４Ｂに起因する充分な強度を有するパネル体１Ａ，１Ｂを備えているので、執務空間において、執務者に威圧感や不快感を与えずに、天板上の作業スペースと外部空間とを区画し、執務者の視線を遮ることができる。
【００６２】
また、本実施形態のパネル体１の製造方法によれば、第一加熱工程及び第二加熱工程において熱結合層１０，１２に含まれる接合材料４Ａ，４Ｂを溶かし、表面層２０，２２の接着面２０ｃ，２２ｃにおける基材２Ａ，２Ｂの繊維同士の隙間や中間層３１，３２に含浸させると共に熱融着させ、固めることができる。また、接着工程において前述のように隣接する層構造に含浸させた接合材料４Ａ，４Ｂを硬化させ、熱結合層１０，１２の表面１０ａ，１２ａから裏面１０ｂ，１２ｂに向かう方向に熱結合層１０を含む積層体６１と熱結合層１２を含む積層体６２とを押し当てることで、表面層２０，２２、熱結合層１０，１２、中間層３１，３２及び接着層４０を図１に例示するような層構造の順で良好に接着することができる。
また、繊維状の基材２Ａ，２Ｂに起因する有機的で温かみのある印象と、充分な強度を有するパネル体１を安価で簡易に構成することができる。
【００６３】
以上、本発明の実施形態について図面等を参照して詳述したが、具体的な構成はこの実施形態に限られるものではなく、本発明の要旨を逸脱しない範囲の設計変更等も含まれる。
【００６４】
例えば、パネル体１は、中間層３１，３２や接着層４０を有さず、熱結合層１０，１２が直接接合されたものであってもよい。このような構成においても、熱結合層１０に含まれる接合材料４Ａが熱結合層１２の裏面１２ｂに含浸するとともに、熱結合層１２に含まれる接合材料４Ｂが熱結合層１０の裏面１０ｂに含浸するので、表面層２０，２２、熱結合層１０，１２が良好に接着され、パネル体１と同様の効果を有するパネル体が得られる。
また、上述のパネル体において、熱結合層１０，１２が一体とされ、単層の熱結合層とされていてもよい。このような構成においても、単層の熱結合層に含まれる接合材料が熱結合層に隣接する表面層２０，２２の接着面２０ｃ，２２ｃに含浸するので、表面層２０，２２と単層の熱結合層が良好に接着され、パネル体１と同様の効果を有するパネル体が得られる。
【符号の説明】
【００６５】
１，１Ａ，１Ｂ  パネル体
１０  熱結合層（第一の熱結合層）
１２  熱結合層（第二の熱結合層）
２０，２２  表面層
３１  中間層（第一の中間層）
３２  中間層（第二の中間層）
４０  接着層
８１  間仕切り装置
１０１  デスク装置（天板付什器）
【図１】
2018123623.tif 000003
【図２】
2018123623.tif 000004
【図３】
2018123623.tif 000005
【図４】
2018123623.tif 000006
【図５】
2018123623.tif 000007